ГЛАЗУРЬ
GLAZE

Изобретение относится к технологии силикатов и касается составов глазурей для нанесения на керамику.
Известна глазурь, включающая, мас.%.: измельченный природный барит 30-80; стекло или фритта - остальное [1].
Наиболее близким аналогом предложенного изобретения является глазурь, содержащая фритту, глину, карбоксиметилцеллюлозу и шлам гальванического производства [2].
Задача изобретения состоит в получении на керамике водостойкого глазурного покрытия.
Технический результат достигается тем, что глазурь, включающая стекло или фритту, шлам, отличается тем, что в качестве шлама содержит шлам огранки хрусталя, образующийся на стадии алмазного гранения и химической полировки, и дополнительно измельченный природный барит при следующем соотношении компонентов, мас.%: стекло или фритта - 76-80; шлам огранки хрусталя - 10-12; измельченный природный барит - 10-12.
Шлам огранки хрусталя, образующийся на стадии алмазного гранения и химической полировки, образуется вследствие того, что в процессе гранения часть стекла сошлифовывается и смывается. В шламе присутствует корунд, попадающий при заточке алмазных кругов, и кальцит, попадающий в результате смывания разметочных линий, наносимых меловой суспензией.
В качестве стекла или фритты может быть использовано силикатное стекло любого состава, плавящееся при температуре 600-950°С.
В таблице приведены составы глазури.
Глазурь получают следующим образом.
Подготавливают и дозируют природный барит, стекло или фритту (например, бой оконного листового стекла), шлам огранки хрусталя. Все компоненты измельчают до полного прохождения через сетку №0056. К полученной массе добавляют воду и тщательно перемешивают. Влажность глазурной суспензии принимают 45-47%.
Таблица
Компоненты
Содержание в составах, мас.%:
№1
№2
№3
Измельченный
природный барит
10
11
12
Стекло или фритта
80
78
76
Шлам огранки хрусталя
10
11
12
Водостойкость,
гидролитический класс
IV
IV
IV
Готовую глазурную суспензию наносят (напылением, поливом, окунанием) на поверхность керамического изделия, сушат на воздухе и обжигают, например, в электропечи при температуре 750-1050°С в течение 30-45 мин.
Глазурь образует блестящее покрытие.
Источники информации
1. FR 2117608 A, 1972.
2. SU 1648909 A1, 1991.